(57)【特許請求の範囲】
【請求項１】
多塩基酸無水物（ａ）と、１分子中に少なくとも１個の不飽和二重結合と１個のアルコール性水酸基を有する化合物（ｂ）との反応物（Ｉ）と、
１分子中に少なくとも２つのカルボキシル基を有する化合物（II）と、
２官能エポキシ化合物（III）
との重付加反応生成物（但し、上記カルボキシル基を有する化合物（II）及び２官能エポキシ化合物（III）の少なくともいずれか一方は芳香族環を有さない化合物である）であって、側鎖に不飽和基を有し、かつ水酸基を有すると共に末端にエポキシ基を有するエポキシ樹脂の、
末端エポキシ基に不飽和モノカルボン酸（ｃ）を反応させ、さらに水酸基に多塩基酸無水物（ｄ）を反応させて得られる活性エネルギー線硬化性樹脂。
【請求項２】
前記１分子中に少なくとも２つのカルボキシル基を有する化合物（II）が、芳香族環を含まない１，２−シクロヘキセンジカルボン酸、テトラヒドロフタル酸、ヘキサヒドロフタル酸、ヘキサヒドロイソフタル酸、及びヘキサヒドロテレフタル酸よりなる群から選ばれた少なくとも１種である請求項１に記載の活性エネルギー線硬化性樹脂。
【請求項３】
前記２官能エポキシ化合物（III）は、水素添加された２官能エポキシ化合物である請求項１又は２に記載の活性エネルギー線硬化性樹脂。
【請求項４】
（Ａ）多塩基酸無水物（ａ）と１分子中に少なくとも１個の不飽和二重結合と１個のアルコール性水酸基を有する化合物（ｂ）との反応物（Ｉ）と、１分子中に少なくとも２つのカルボキシル基を有する化合物（II）と、２官能エポキシ化合物（III）との重付加反応生成物（但し、上記カルボキシル基を有する化合物（II）及び２官能エポキシ化合物（III）の少なくともいずれか一方は芳香族環を有さない化合物である）であって、側鎖に不飽和基を有し、かつ水酸基を有すると共に末端にエポキシ基を有するエポキシ樹脂の、末端エポキシ基に不飽和モノカルボン酸（ｃ）を反応させ、さらに分子中の水酸基に多塩基酸無水物（ｄ）を反応させて得られる活性エネルギー線硬化性樹脂、
（Ｂ）光重合開始剤、
（Ｃ）希釈剤、及び
（Ｄ）１分子中に２個以上のエポキシ基を有する環状エーテル化合物
を含有することを特徴とするアルカリ水溶液により現像可能な光硬化性・熱硬化性樹脂組成物。
【請求項５】
前記活性エネルギー線硬化性樹脂（Ａ）において、１分子中に少なくとも２つのカルボキシル基を有する化合物（II）が、芳香族環を含まない１，２−シクロヘキセンジカルボン酸、テトラヒドロフタル酸、ヘキサヒドロフタル酸、ヘキサヒドロイソフタル酸、及びヘキサヒドロテレフタル酸よりなる群から選ばれた少なくとも１種である請求項４に記載の光硬化性・熱硬化性樹脂組成物。
【請求項６】
前記活性エネルギー線硬化性樹脂（Ａ）において、２官能エポキシ化合物（III）が、水素添加された２官能エポキシ化合物である請求項４又は５に記載の光硬化性・熱硬化性樹脂組成物。
【請求項７】
前記請求項４乃至６のいずれか一項に記載の光硬化性・熱硬化性樹脂組成物を活性エネルギー線照射及び／又は加熱により硬化させて得られる硬化物。
【請求項８】
前記請求項４乃至６のいずれか一項に記載の光硬化性・熱硬化性樹脂組成物から層間絶縁層及び／又はソルダーレジスト層が形成されてなるプリント配線板。
【発明の詳細な説明】
【技術分野】
【０００１】
本発明は、光重合性不飽和基とカルボキシル基を併せ有する線状の活性エネルギー線硬化性樹脂、特にシクロヘキサン環を規則的に繰り返し含有する線状かつアルカリ可溶性の活性エネルギー線硬化性樹脂に関する。本発明はまた、上記活性エネルギー線硬化性樹脂を用いたアルカリ現像可能な光硬化性・熱硬化性樹脂組成物及びその硬化物に関し、さらに詳しくは、種々の用途、特にプリント配線板の永久マスクや多層配線板の層間絶縁層等としての使用に適し、活性エネルギー線の照射後、希アルカリ水溶液で現像することによって画像形成し、活性エネルギー線照射後の加熱処理、もしくは加熱処理後の活性エネルギー線照射工程、又は加熱処理により仕上げ硬化することにより、低誘電特性、密着性、耐無電解めっき性、電気特性、フレキシブル性、耐吸湿性並びにＰＣＴ（プレッシャークッカー）耐性に優れる硬化皮膜を形成できる液状のアルカリ現像可能な光硬化性・熱硬化性樹脂組成物並びにそれを用いた硬化皮膜形成技術に関する。
【背景技術】
【０００２】
現在、一部の民生用プリント配線板並びに殆どの産業用プリント配線板のソルダーレジストには、高精度、高密度の観点から、紫外線照射後、現像することにより画像形成し、熱及び光照射で仕上げ硬化（本硬化）する液状現像型ソルダーレジストが使用されている。また環境問題への配慮から、現像液として希アルカリ水溶液を用いるアルカリ現像タイプの液状ソルダーレジストが主流になっている。このような希アルカリ水溶液を用いるアルカリ現像タイプのソルダーレジストとしては、例えば、特開昭６１−２４３８６９号公報には、ノボラック型エポキシ化合物と不飽和一塩基酸の反応生成物に酸無水物を付加した感光性樹脂、光重合開始剤、希釈剤及びエポキシ化合物からなるソルダーレジスト組成物が、また特開平３−２５３０９３号公報には、ノボラック型エポキシ化合物と不飽和一塩基酸の反応生成物に酸無水物を付加した感光性樹脂、光重合開始剤、希釈剤、ビニルトリアジン又はビニルトリアジンとジシアンジアミドの混合物及びメラミン樹脂からなるソルダーレジスト組成物が開示されている。
【０００３】
このように従来からソルダーレジストとしては幾つかの材料系が提案されているが、実際のプリント配線板の製造においては、現在、感光性成分として主として前記ノボラック型エポキシ化合物と不飽和一塩基酸の反応生成物に酸無水物を付加した感光性樹脂を用いたソルダーレジスト組成物が大量に使用されている。しかしながら、このような感光性樹脂は、光硬化性やアルカリ現像性には優れているものの、光硬化性とフレキシブル性のバランスの点で必ずしも満足なレベルに達しているとは言い難く、また、硬化時に収縮を生じる傾向があり、伸びが少なく強靭性に欠けるため、使用目的によっては熱衝撃によるクラックが発生し易い場合があった。
【０００４】
また、近年のエレクトロニクス機器の軽薄短小化に伴うプリント配線板の高密度化に対応して、ソルダーレジストにも高性能化が要求されている。さらに最近では、リードフレームと封止樹脂を用いたＱＦＰ（クワッド・フラットパック・パッケージ）、ＳＯＰ（スモール・アウトライン・パッケージ）等と呼ばれるＩＣパッケージに代わって、ソルダーレジストを施したプリント配線板と封止樹脂を用いたＩＣパッケージが登場した。これら新しいパッケージは、ソルダーレジストを施したプリント配線板の片側にボール状のはんだ等の金属をエリア状に配し、もう一方の片側にＩＣチップをワイヤーボンディングもしくはバンプ等で直接接続し、封止樹脂で封止した構造をしており、ＢＧＡ（ボール・グリッド・アレイ）、ＣＳＰ（チップ・スケール・パッケージ）等の呼び名で呼ばれている。これらのパッケージは、同一サイズのＱＦＰ等のパッケージよりも多ピンでさらに小型化が容易である。また実装においても、ボール状はんだのセルフアライメント効果により低い不良率を実現し、急速にその導入が進められている。
【０００５】
しかしながら、従来市販されているアルカリ現像型ソルダーレジストを施したプリント配線板では、パッケージの長期信頼性試験であるＰＣＴ耐性が劣り、ソルダーレジスト皮膜の剥離が生じていた。また、ソルダーレジストの吸湿により、パッケージ実装時のリフロー中にパッケージ内部で吸湿した水分が沸騰し、パッケージ内部のソルダーレジスト皮膜及びその周辺にクラックが生じる、いわゆるポップコーン現象が問題視されていた。このような耐吸湿性や長期信頼性における不具合は、上記実装技術の場合のみに限られるものではなく、一般のプリント配線板のソルダーレジストや、ビルドアップ基板等の多層配線板の層間絶縁層など、他の用途の製品においても望ましくない。
【０００６】
したがって、本発明の一つの目的は、高感度であり、かつ、フレキシブル性に富むと共に、バランスのとれたフレキシブル性と強靭性を有するアルカリ可溶性の活性エネルギー線硬化性樹脂を提供することにある。
さらに本発明の目的は、従来からのプリント配線板のソルダーレジストや多層配線板の層間絶縁層などに要求される低誘電特性、密着性、耐無電解めっき性、電気特性等の特性を維持もしくは向上させ、かつ、特にＩＣパッケージに要求される耐吸湿性並びにＰＣＴ（プレッシャークッカー）耐性等の特性に優れる硬化皮膜が得られ、プリント配線板の高密度化、面実装化に対応可能でアルカリ現像可能な液状の光硬化性・熱硬化性樹脂組成物及びその硬化物を提供することにある。
【発明の開示】
【０００７】
本発明の第一の側面によれば、
多塩基酸無水物（ａ）と、１分子中に少なくとも１個の不飽和二重結合と１個のアルコール性水酸基を有する化合物（ｂ）との反応物（Ｉ）と、
１分子中に少なくとも２つのカルボキシル基を有する化合物（II）と、
２官能エポキシ化合物（III）
との重付加反応生成物（但し、上記カルボキシル基を有する化合物（II）及び２官能エポキシ化合物（III）の少なくともいずれか一方は芳香族環を有さない化合物である）であって、側鎖に不飽和基を有し、かつ水酸基を有すると共に末端にエポキシ基を有するエポキシ樹脂の、
末端エポキシ基に不飽和モノカルボン酸（ｃ）を反応させ、さらに水酸基に多塩基酸無水物（ｄ）を反応させて得られる活性エネルギー線硬化性樹脂が提供される。
【０００８】
好適な態様においては、前記１分子中に少なくとも２つのカルボキシル基を有する化合物（II）は、芳香族環を含まない１，２−シクロヘキセンジカルボン酸、テトラヒドロフタル酸、ヘキサヒドロフタル酸、ヘキサヒドロイソフタル酸、及びヘキサヒドロテレフタル酸よりなる群から選ばれた少なくとも１種であり、特に好ましくはシクロヘキサンジカルボン酸である。さらに好適な態様においては、前記２官能エポキシ化合物（III）は、水素添加された２官能エポキシ化合物である。
【０００９】
また、本発明の第二の側面によれば、（Ａ）前記活性エネルギー線硬化性樹脂、（Ｂ）光重合開始剤、（Ｃ）希釈剤、及び（Ｄ）１分子中に２個以上のエポキシ基を有する化合物（以下、環状エーテル化合物という）を含有することを特徴とするアルカリ水溶液により現像可能な光硬化性・熱硬化性樹脂組成物が提供される。
【００１０】
好適な態様によれば、上記各成分に加えて、さらに（Ｅ）硬化触媒を含有する光硬化性・熱硬化性樹脂組成物が提供され、さらにまた、これら各成分に加えて、（Ｆ）上記活性エネルギー線硬化性樹脂以外の活性エネルギー線硬化性樹脂を含有する組成物が提供される。
【００１１】
本発明の活性エネルギー線硬化性樹脂は、エステル結合を有する交互共重合型の線状エポキシアクリレート化合物の多塩基酸無水物付加物、特に２つのカルボキシル基を有する化合物としてシクロヘキサンジカルボン酸を用いることによりシクロヘキサン環を繰り返し含有し、さらにエステル結合を有する線状エポキシアクリレート化合物の多塩基酸無水物付加物であるため、光硬化性、アルカリ可溶性であると共に、低露光量における光硬化性に優れ、高いレベルでバランスのとれたフレキシブル性と強靭性を有する。
【００１２】
従って、このような活性エネルギー線硬化性樹脂を光硬化性成分として含有する本発明の光硬化性・熱硬化性樹脂組成物は、光硬化性、アルカリ現像性や基材に対する密着性に優れると共に、低誘電特性、耐水性、耐無電解めっき性、耐薬品性、電気絶縁性、フレキシブル性、ＰＣＴ耐性等に優れた硬化物が得られる。
【００１３】
各成分の配合割合は特定の割合に限定されるものではないが、前記活性エネルギー線硬化性樹脂（Ａ）１００質量部に対して、光重合開始剤（Ｂ）を０．１〜２５質量部、好ましくは０．５〜２０質量部、希釈剤（Ｃ）を１０〜６０質量部、好ましくは１５〜５０質量部、環状エーテル化合物（Ｄ）を１０〜１００質量部、さらに必要に応じて硬化触媒（Ｅ）を０．１〜２０質量部の割合で用いることが望ましい。さらに前記活性エネルギー線硬化性樹脂（Ａ）の一部に置き換えて、それ以外の活性エネルギー線硬化性樹脂（Ｆ）を必要に応じて含有することができる。また、より低い誘電特性が得られる好適な態様においては、（Ｇ）平均粒径１〜１０μｍの球状多孔質フィラーを含有することができる。さらに本発明の効果を損なわない範囲で、（Ｈ）エポキシ化ポリブタジエン、（Ｉ）球状ウレタンビーズ等を必要に応じて含有することができる。
【００１４】
本発明の光硬化性・熱硬化性樹脂組成物は、液状のまま用いてもよいし、ドライフィルムの形態として用いてもよく、種々の分野に有利に用いることができるが、特にプリント配線板の層間絶縁層やソルダーレジスト層の形成に有利に用いることができる。
【００１５】
すなわち、本発明の第三の側面によれば、前記光硬化性・熱硬化性樹脂組成物を活性エネルギー線照射及び／又は加熱により硬化させて得られる硬化物が提供され、その好適な態様として、前記光硬化性・熱硬化性樹脂組成物から層間絶縁層及び／又はソルダーレジスト層が形成されてなるプリント配線板が提供される。
【発明を実施するための最良の形態】
【００１６】
本発明者らは、前記の課題を解決するため鋭意検討を重ねた結果、多塩基酸無水物（ａ）と１分子中に少なくとも１個の不飽和二重結合と１個のアルコール性水酸基を有する化合物（ｂ）との反応物（Ｉ）と、１分子中に少なくとも２つのカルボキシル基を有する化合物（II）と、２官能エポキシ化合物（III）との重付加反応生成物（但し、上記カルボキシル基を有する化合物（II）及び２官能エポキシ化合物（III）の少なくともいずれか一方は芳香族環を有さない化合物である）であって、側鎖に不飽和基を有し、かつ水酸基を有するエポキシ樹脂の、末端エポキシ基に不飽和モノカルボン酸（ｃ）を反応させて光重合性不飽和基が導入され、さらに水酸基に多塩基酸無水物（ｄ）を反応させてカルボキシル基が導入されてなる活性エネルギー線硬化性樹脂（Ａ）が、高感度であり、なおかつ強靭性を有すること、及びこのような活性エネルギー線硬化性樹脂を光硬化性成分として含有する光硬化性・熱硬化性樹脂組成物が、低誘電特性、密着性、耐無電解めっき性、電気特性、フレキシブル性、耐吸湿性並びにＰＣＴ（プレッシャークッカー）耐性等の特性に優れる硬化物を与えることを見出し、本発明を完成させるに至ったものである。
【００１７】
すなわち、本発明の活性エネルギー線硬化性樹脂は、前記エポキシ樹脂に不飽和モノカルボン酸を反応させて光重合性不飽和基を導入し、さらに多塩基酸無水物を反応させてカルボキシル基を導入したことによって、光硬化性とアルカリ現像性を付与したものであるが、バックボーンポリマーのエポキシ樹脂を、前記成分（Ｉ）、（II）及び（III）の重付加反応により得られる線状構造、特にシクロヘキサン環を含有する線状構造としたことによって、その硬化物は、低誘電特性、基材に対する密着性、耐無電解めっき性、電気特性、フレキシブル性、耐吸湿性並びにＰＣＴ耐性等に優れたものとなる。
【００１８】
以下、本発明の活性エネルギー線硬化性樹脂及びこれを用いた光硬化性・熱硬化性組成物の各成分について詳細に説明する。まず、本発明の活性エネルギー線硬化性樹脂について説明する。
【００１９】
本発明の活性エネルギー線硬化性樹脂は、以下の各工程を経て製造されるものである。
（１）多塩基酸無水物（ａ）と、１分子中に少なくとも１個の不飽和二重結合と１個のアルコール性水酸基を有する化合物（ｂ）との反応物（Ｉ）の合成。
（２）前記反応物（Ｉ）と、１分子中に少なくとも２つのカルボキシル基を有する化合物（II）と、２官能エポキシ化合物（III）との重付加反応生成物（但し、上記カルボキシル基を有する化合物（II）及び２官能エポキシ化合物（III）の少なくともいずれか一方は芳香族環を有さない化合物である）であって、側鎖に不飽和基を有し、かつ水酸基を有するエポキシ樹脂の合成。
（３）上記側鎖に不飽和基を有し、かつ水酸基を有するエポキシ樹脂の末端エポキシ基に不飽和モノカルボン酸（ｃ）を反応させることによる多官能アクリレート樹脂の合成。
（４）上記多官能アクリレート樹脂の水酸基に多塩基酸無水物（ｄ）を反応させることによる活性エネルギー線硬化性樹脂の合成。
【００２０】
最初に前記反応物（Ｉ）の合成について説明する。
原料として、多塩基酸無水物（ａ）と、１分子中に少なくとも１個の不飽和二重結合と１個のアルコール性水酸基を有する化合物（ｂ）を用い、後述するような反応条件で付加反応を行なうことにより、反応物（Ｉ）が得られる。得られる反応物（Ｉ）は、例えば下記一般式（１）のように表わすことができる。
【００２１】
【化１】
0004709747.tif 000002
式中、Ｒ１は多塩基酸無水物残基を表わし、ｅは１又は２の整数である。また、Ｊは、後述する１分子中に少なくとも１個の不飽和二重結合と１個のアルコール性水酸基を有する化合物（ｂ）に由来する構造である。
【００２２】
前記多塩基酸無水物（ａ）としては、無水フタル酸、無水コハク酸、無水マレイン酸、テトラヒドロ無水フタル酸、ヘキサヒドロ無水フタル酸、メチルテトラヒドロ無水フタル酸、３，６−エンドメチレンテトラヒドロ無水フタル酸、メチルエンドメチレンテトラヒドロ無水フタル酸、テトラブロモ無水フタル酸等の二塩基酸無水物；無水トリメリット酸等の三塩基酸無水物；及びビフェニルテトラカルボン酸二無水物、ナフタレンテトラカルボン酸二無水物、ジフェニルエーテルテトラカルボン酸二無水物、ブタンテトラカルボン酸二無水物、シクロペンタンテトラカルボン酸二無水物、無水ピロメリット酸、ベンゾフェノンテトラカルボン酸二無水物等の脂肪族あるいは芳香族四塩基酸二無水物等が挙げられ、さらに、例えば下記一般式（２）で示される無水トリメリット酸変性物（ａ−１）が挙げられる。
【００２３】
【化２】
0004709747.tif 000003
式中、Ｋはグリコール残基を表わし、下記一般式（３）で示される。
【００２４】
【化３】
0004709747.tif 000004
式中、Ｒ２は水素原子又はメチル基を表わし、ｇは０又は１の整数である。
【００２５】
この無水トリメリット酸変性物（ａ−１）としては、例えばエチレングリコール、ジエチレングリコール、プロピレングリコール、ジプロピレングリコール等のグリコール系ジオール類と無水トリメリット酸との縮合物が挙げられる。市販品としては、例えば，新日本理化（株）製のＴＭＥＧ−１００、ＴＭＥＧ−２００、ＴＭＥＧ−３００、ＴＭＥＧ−５００、ＴＭＴＡ−Ｃ等が挙げられる。
【００２６】
これらの中で、四塩基酸無水物又は三塩基酸無水物と前記化合物（ｂ）との反応物は、後述する重付加反応における分子鎖の延長剤及び側鎖の不飽和二重結合導入剤として働き、一方、二塩基酸無水物と前記化合物（ｂ）との反応物は、分子鎖の停止剤となる。これらを混合して用いることにより、得られるエポキシ樹脂の分子量をコントロールすることができる。また、それぞれの酸無水物は、２種類以上を併用しても構わない。
【００２７】
前記１分子中に少なくとも１個の不飽和二重結合と１個のアルコール性水酸基を有する化合物（ｂ）としては、２−ヒドロキシエチル（メタ）アクリレート、２−ヒドロキシプロピル（メタ）アクリレート、４−ヒドロキシブチル（メタ）アクリレートなどのヒドロキシアルキル（メタ）アクリレート類；ジエチレングリコールモノ（メタ）アクリレート、ジプロピレングリコールモノ（メタ）アクリレート、トリメチロールプロパンジ（メタ）アクリレート、グリセリンジ（メタ）アクリレート、ペンタエリスリトールトリ（メタ）アクリレート、ジペンタエリスリトールペンタ（メタ）アクリレートなどが挙げられる。さらに、上記化合物の水酸基に、ε−カプロラクトンなどの環状エステル類を付加した化合物も使用できる。ε−カプロラクトンの好ましい付加率は、前記ヒドロキシアルキル（メタ）アクリレート等の１モルに対して、１〜２モルの割合である。これらの化合物は、単独で又は２種類以上を組み合わせて用いることもできる。なお、本明細書において、「（メタ）アクリレート」とはアクリレートとメタアクリレートを総称する用語であり、他の類似の表現についても同様である。
【００２８】
前記多塩基酸無水物（ａ）と、１分子中に少なくとも１個の不飽和二重結合と１個のアルコール性水酸基を有する化合物（ｂ）から反応物（Ｉ）を合成する反応において、多塩基酸無水物（ａ）１当量当り、化合物（ｂ）を１．０〜１．５当量、好ましくは１．０〜１．２当量使用する。反応時には、後述の希釈剤（Ｃ）を使用することができる。また、反応を促進させるために触媒を使用することが好ましい。さらに、反応中の熱重合を防止するために、熱重合禁止剤を使用することが好ましい。その際の反応温度は約６０〜１５０℃が適当であり、また反応時間は、好ましくは５〜６０時間である。
【００２９】
前記多塩基酸無水物（ａ）と化合物（ｂ）との反応においては、反応促進剤として、三級アミン、三級アミン塩、四級オニウム塩、三級ホスフィン、リンイリド、クラウンエーテル錯体、及び三級アミン又は三級ホスフィンとカルボン酸又は酸性の強いフェノールとの付加体を使用することができる。その使用量は、前記多塩基酸無水物（ａ）に対して０．１〜２５モル％の範囲が適当であり、さらに好ましくは０．５〜２０モル％であり、より好ましくは１〜１５モル％である。
【００３０】
前記反応は、有機溶媒中又は無溶媒下のいずれでも進行するが、後述する有機溶媒（Ｃ−２）の存在下で行なう場合には、反応時に撹拌効率を改善することが可能である。また、前記反応においては、不飽和二重結合の重合によるゲル化を防止する目的で、空気を吹き込んだり、重合禁止剤を加えてもよい。重合禁止剤の例としては、ハイドロキノン、トルキノン、メトキシフェノール、フェノチアジン、トリフェニルアンチモン、塩化銅などが挙げられる
【００３１】
次に、前記エポキシ樹脂の合成について説明する。
前記反応物（Ｉ）と、１分子中に少なくとも２つのカルボキシル基を有する化合物（II）と、２官能エポキシ化合物（III）とを原料として（但し、上記カルボキシル基を有する化合物（II）及び２官能エポキシ化合物（III）の少なくともいずれか一方は芳香族環を有さない化合物である）、後述するような公知の触媒を用い、交互に重合させることによって、側鎖に不飽和基を有し、かつ水酸基を有するエポキシ樹脂が得られる。得られるエポキシ樹脂は、例えば、下記一般式（４）のように表わすことができる。
【００３２】
【化４】
0004709747.tif 000005
式中、Ｒ３は後述する２官能エポキシ化合物に由来する構造を表わし、Ｌは前記原料（Ｉ）及び／又は（II）及び／又は（III）の結合に由来する構造であり、下記一般式（５）、（６）及び（７）で表わされる。また、繰り返し構成単位である下記一般式（５）、（６）及び（７）はランダムに結合し、少なくとも１つ以上有する。また、それぞれの構成単位（５）、（６）及び（７）の間には、それぞれ下記一般式（８）で示される構成単位が必ず１つ結合する。
【００３３】
【化５】
0004709747.tif 000006
式中、Ｒ１及びＲ３は前記と同じ意味を表わし、Ｒ４はジカルボン酸残基を表わし、ｅは１又は２の整数である。
【００３４】
前記１分子中に少なくとも２つのカルボキシル基を有する化合物（II）の具体例としては、１，２−シクロヘキセンジカルボン酸、テトラヒドロフタル酸、ヘキサヒドロフタル酸、ヘキサヒドロイソフタル酸、ヘキサヒドロテレフタル酸、フタル酸、イソフタル酸、テレフタル酸、コハク酸、アジピン酸、ムコン酸、スベリン酸などが挙げられ、これらを単独で又は２種以上を組み合わせて使用することができる。
【００３５】
２官能エポキシ化合物（III）としては、例えば、ビスフェノールＡ型エポキシ樹脂、ビスフェノールＦ型エポキシ樹脂、ビキシレノール型もしくはビフェノール型エポキシ樹脂又はそれらの混合物、ビスフェノールＳ型エポキシ樹脂等が挙げられるが、これらの中でも水素添加された２官能エポキシ化合物が好ましい。
【００３６】
水素添加された２官能エポキシ化合物（III）としては、例えば、ジャパンエポキシレジン社製のエピコート８２８、エピコート８３４、エピコート１００１、エピコート１００４、大日本インキ化学工業社製のエピクロン８４０、エピクロン８５０、エピクロン１０５０、エピクロン２０５５、東都化成社製のエポトートＹＤ−０１１、ＹＤ−０１３、ＹＤ−１２７、ＹＤ−１２８、ダウケミカル社製のＤ．Ｅ．Ｒ．３１７、Ｄ．Ｅ．Ｒ．３３１、Ｄ．Ｅ．Ｒ．６６１、Ｄ．Ｅ．Ｒ．６６４、チバ・スペシャルティ・ケミカルズ社のアラルダイド６０７１、アラルダイド６０８４、アラルダイドＧＹ２５０、アラルダイドＧＹ２６０、住友化学工業社製のスミ−エポキシＥＳＡ−０１１、ＥＳＡ−０１４、ＥＬＡ−１１５、ＥＬＡ−１２８、旭化成工業社製のＡ．Ｅ．Ｒ．３３０、Ａ．Ｅ．Ｒ．３３１、Ａ．Ｅ．Ｒ．６６１、Ａ．Ｅ．Ｒ．６６４等（何れも商品名）のビスフェノールＡ型エポキシ樹脂；大日本インキ化学工業社製のエピクロン８３０、ジャパンエポキシレジン社製のエピコート８０７、東都化成社製のエポトートＹＤＦ−１７０、ＹＤＦ−１７５、ＹＤＦ−２００４、チバ・スペシャルティ・ケミカルズ社製のアラルダイドＸＰＹ３０６等（何れも商品名）のビスフェノールＦ型エポキシ樹脂；ジャパンエポキシレジン社製のＹＬ−６０５６、ＹＸ−４０００、ＹＬ−６１２１（何れも商品名）等のビキシレノール型もしくはビフェノール型エポキシ樹脂又はそれらの混合物；日本化薬社製のＥＢＰＳ−２００、旭電化工業社製のＥＰＸ−３０、大日本インキ化学工業社製のＥＸＡ−１５１４（商品名）等のビスフェノールＳ型エポキシ樹脂；のそれぞれの水素添加物が挙げられる。なかでも、水素添加されたビスフェノールＡ型エポキシ化合物が好ましく、具体的には、ジャパンエポキシレジン社製の商品名「エピコートＹＬ−６６６３」、東都化成社製の商品名「エポトートＳＴ−２００４」「エポトートＳＴ−２００７」「エポトートＳＴ−３０００」等を挙げることができる。また、エポキシ化合物の水素添加率は０．１％〜１００％であることが好ましく、部分的に水素添加されたエポキシ化合物、あるいは下記一般式（９）に示されるような完全に水素添加された化合物を使用することができる。一般に、芳香環を有するエポキシ化合物を用いた場合には、得られる光硬化性・熱硬化性樹脂組成物の露光の際に芳香環が光を吸収することにより、感度が下がる傾向があるが、水素添加することによって感度が向上し、また後述する実施例から明らかなように無電解金めっき耐性が向上するという効果が得られる。
【００３７】
【化６】
0004709747.tif 000007
【００３８】
前記したような２官能エポキシ化合物（III）は、単独で又は２種以上を組み合わせて使用することができる。
【００３９】
前記１分子中に少なくとも２つのカルボキシル基を有する化合物（II）としては特定のものに限定されないが、特に好適な態様は、前記一般式（５）及び（６）のＲ４がシクロヘキサン環の場合であり、これを他方のモノマー成分（III）としての好適な態様である水素添加されたビスフェノールＡ型エポキシ化合物と共重合すると、シクロヘキサン環を規則的に繰り返し含有する交互共重合型の線状エポキシ樹脂となり、光硬化性に優れ、かつ、より高いレベルで強靱性とフレキシブル性をバランスよく有する硬化物が得られる。
【００４０】
前記反応物（Ｉ）と、１分子中に少なくとも２つのカルボキシル基を有する化合物（II）と、２官能エポキシ化合物（III）との反応に使用される触媒としては、エポキシ基とカルボキシル基が定量的に反応するホスフィン類、アルカリ金属化合物及びアミン類を単独で又は併用して用いるのが好ましい。これ以外の触媒は、エポキシ基とカルボキシル基との反応で生成するアルコール性の水酸基にモノマー成分が反応し、ゲル化するので好ましくない。
【００４１】
ホスフィン類としては、トリブチルホスフィン、トリフェニルホスフィン等のトリアルキルもしくはトリアリールホスフィン、又はこれらと酸化物との塩類などが挙げられ、これらを単独で又は２種以上を組み合わせて用いることができる。
【００４２】
アルカリ金属化合物としては、ナトリウム、リチウム、カリウム等のアルカリ金属の水酸化物、ハロゲン化物、アルコラート、アミドなどが挙げられ、これらを単独で又は２種以上を組み合わせて用いることができる。
【００４３】
アミン類としては、脂肪族又は芳香族の第一級、第二級、第三級、第四級アミン類などが挙げられ、これらを単独で又は２種以上を組み合わせて用いることができる。アミン類の具体例としては、トリエタノールアミン、Ｎ，Ｎ−ジメチルピペラジン、トリエチルアミン、トリ−ｎ−プロピルアミン、ヘキサメチレンテトラミン、ピリジン、テトラメチルアンモニウムブロマイドなどが挙げられる。
【００４４】
これらの触媒の使用量は、２官能エポキシ化合物（III）のエポキシ基１モルに対して０．１〜２５モル％の割合であることが望ましく、さらに好ましくは０．５〜２０モル％の割合であり、より好ましくは１〜１５モル％の割合である。この理由は、触媒の使用量が０．１モル％よりも少ない割合の場合、反応に時間がかかり経済的でなく、一方、２５モル％を超える場合、逆に反応が早いため制御し難くなるので好ましくない。
【００４５】
前記反応物（Ｉ）と、１分子中に少なくとも２つのカルボキシル基を有する化合物（II）と、２官能エポキシ化合物（III）との重付加反応におけるそれぞれの使用量をそれぞれαモル、βモル、γモルとした場合、γ／（α＋β）＞１，αβ≠０となるようにする。すなわち、２官能エポキシ化合物（III）を過剰に用いることにより、得られる線状構造のエポキシ樹脂の両末端にエポキシ基が存在することになる。
【００４６】
前記反応物（Ｉ）と、１分子中に少なくとも２つのカルボキシル基を有する化合物（II）と、２官能エポキシ化合物（III）との重付加反応は、不活性ガス気流中あるいは空気中で、前記触媒の共存下、約５０〜２００℃の温度範囲で行なうことが好ましく、さらに好ましくは約８０℃〜１５０℃である。反応温度が５０℃よりも低い場合、反応が進行し難くなるので好ましくない。一方、２００℃を超えた場合、生成物の水酸基とエポキシ基の副反応が進行し、ゲル化を生じ易くなるので好ましくない。反応時間は、原料の反応性、反応温度に応じて適時選択すればよいが、約５〜７２時間が適当である。
【００４７】
次に、多官能アクリレート樹脂の合成について説明する。
本発明の多官能アクリレート樹脂は、前記のようにして得られた線状構造のエポキシ樹脂に、不飽和モノカルボン酸（ｃ）を、後述する有機溶剤の存在下あるいは非存在下で、ハイドロキノンや酸素などの重合禁止剤、及びトリエチルアミン等の三級アミン、トリエチルベンジルアンモニウムクロライド等の４級アンモニウム塩、２−エチル−４−メチルイミダゾール等のイミダゾール化合物、トリフェニルホスフィン等のリン化合物などの反応触媒の共存下、通常、約８０〜１３０℃で反応させることにより製造できる。
【００４８】
前記一般式（４）で示されるようなエポキシ樹脂に、例えば不飽和モノカルボン酸（ｃ）としてアクリル酸を反応させれば、下記一般式（１０）で示される多官能アクリレート樹脂を得ることができる。
【００４９】
【化７】
0004709747.tif 000008
式中、Ｌ及びＲ３は前記と同じ意味を表わす。
【００５０】
前記エポキシ樹脂に不飽和モノカルボン酸（ｃ）を反応させて多官能アクリレート樹脂を製造するに際しては、前記エポキシ樹脂に、該樹脂中に含まれるエポキシ基１モルに対して不飽和モノカルボン酸（ｃ）を０．２〜１．３モルの割合で配合し、溶媒中又は無溶剤で、約６０〜１５０℃、好ましくは７０〜１３０℃に加熱して、好ましくは空気の存在下に反応を行なう。反応中の重合によるゲル化を防止するため、メチルハイドロキノン、ハイドロキノン等のハイドロキノン類；ｐ−ベンゾキノン、ｐ−トルキノン等のベンゾキノン類などの公知慣用の重合禁止剤を用いることが好ましい。また、反応時間を短縮するために、エステル化触媒を用いることが好ましい。
【００５１】
エステル化触媒としては、例えば、Ｎ，Ｎ−ジメチルアニリン、ピリジン、トリエチルアミン等の三級アミン及びその塩酸塩又は臭素酸塩；テトラメチルアンモニウムクロライド、トリエチルベンジルアンモニウムクロライド等の四級アンモニウム塩；パラトルエンスルホン酸等のスルホン酸；ジメチルスルホキシド、メチルスルホキシド等のスルホニウム塩；トリフェニルホスフィン、トリ−ｎ−ブチルホスフィン等のホスフィン類；塩化リチウム、臭化リチウム、塩化第一錫、塩化亜鉛等の金属ハロゲン化物など、公知慣用の触媒を用いることができる。
【００５２】
また、溶媒としては不活性溶媒を用いることが好ましい。不活性溶媒としては、例えばトルエン、キシレンなどを用いることができる。
【００５３】
前記不飽和モノカルボン酸（ｃ）の代表的なものとしては、アクリル酸、メタアクリル酸、ケイ皮酸、クロトン酸、ソルビン酸、α−シアノケイ皮酸、β−スチリルアクリル酸などの他、ヒドロキシエチル（メタ）アクリレート、ヒドロキシプロピル（メタ）アクリレート、ヒドロキシブチル（メタ）アクリレート、トリメチロールプロパンジ（メタ）アクリレート、ペンタエリスリトールトリ（メタ）アクリレート、ジペンタエリスリトールペンタ（メタ）アクリレート、フェニルグリシジル（メタ）アクリレート、（メタ）アクリル酸カプロラクトン付加物など水酸基含有（メタ）アクリレートの不飽和二塩基酸無水物付加物などが挙げられる。これら不飽和モノカルボン酸（ｃ）の中でも特に好ましいのは、アクリル酸及びメタアクリル酸である。これら不飽和モノカルボン酸（ｃ）は、単独で又は２種以上を組み合わせて用いることができる。
【００５４】
次に、本発明の活性エネルギー線硬化性樹脂(Ａ)の合成について説明する。
前記反応により生成した多官能アクリレート樹脂のアルコール性水酸基に多塩基酸無水物（ｄ）を反応させて本発明の活性エネルギー線硬化性樹脂（Ａ）が得られるが、この反応において、多塩基酸無水物（ｄ）の使用量は、前記多官能アクリレート樹脂中のアルコール性水酸基１モルに対して無水物基が０．１〜１モルの割合が適しており、好ましくは生成する活性エネルギー線硬化性樹脂の酸価が５０〜２００ｍｇＫＯＨ／ｇ、好ましくは５０〜１２０ｍｇＫＯＨ／ｇの範囲内となるような付加量とすることが望ましい。活性エネルギー線硬化性樹脂の酸価が５０ｍｇＫＯＨ／ｇよりも低いときは、アルカリ水溶液に対する溶解性が悪くなり、形成した塗膜の現像が困難になる。一方、２００ｍｇＫＯＨ／ｇよりも高くなると、露光の条件によらず露光部の表面まで現像されてしまい、好ましくない。
【００５５】
例えば、前記一般式（１０）で示されるような多官能アクリレート樹脂に多塩基酸無水物（ｄ）を反応させれば、下記一般式（１１）で示されるような活性エネルギー線硬化性樹脂を得ることができる。
【００５６】
【化８】
0004709747.tif 000009
式中、Ｒ1及びＲ３は前記と同じ意味であり、Ｍは下記一般式（１２）、（１３）及び（１４）で表わされる構成単位を有する。また、繰り返し構成単位である下記一般式（１２）、（１３）及び（１４）はランダムに結合し、それぞれの構成単位（１２）、（１３）及び（１４）の間には、下記一般式（１５）で示される構成単位が必ず１つ結合する。基「ｍ」は多塩基酸無水物の反応割合によって調整できる。
【００５７】
【化９】
0004709747.tif 000010
式中、Ｊ及びＲ１、Ｒ３、Ｒ４、ｅは前記と同じ意味を表わす。
【００５８】
上記反応は、後述する有機溶剤の存在下又は非存在下でハイドロキノンや酸素等の重合禁止剤の存在下、通常、約５０〜１３０℃で行なう。このとき必要に応じて、トリエチルアミン等の三級アミン、トリエチルベンジルアンモニウムクロライド等の四級アンモニウム塩、２−エチル−４−メチルイミダゾール等のイミダゾール化合物、トリフェニルホスフィン等のリン化合物等を触媒として添加してもよい。
【００５９】
上記多塩基酸無水物（ｄ）としては、メチルテトラヒドロ無水フタル酸、テトラヒドロ無水フタル酸、ヘキサヒドロ無水フタル酸、メチルヘキサヒドロ無水フタル酸、無水ナジック酸、３，６−エンドメチレンテトラヒドロ無水フタル酸、メチルエンドメチレンテトラヒドロ無水フタル酸、テトラブロモ無水フタル酸等の脂環式二塩基酸無水物；無水コハク酸、無水マレイン酸、無水イタコン酸、オクテニル無水コハク酸、ペンタドデセニル無水コハク酸、無水フタル酸、無水トリメリット酸等の脂肪族又は芳香族の二塩基酸無水物又は三塩基酸無水物、あるいはビフェニルテトラカルボン酸二無水物、ジフェニルエーテルテトラカルボン酸二無水物、ブタンテトラカルボン酸二無水物、シクロペンタンテトラカルボン酸二無水物、無水ピロメリット酸、ベンゾフェノンテトラカルボン酸二無水物等の脂肪族又は芳香族四塩基酸二無水物が挙げられ、これらの１種又は２種以上を使用することができる。これらの中でも、脂環式二塩基酸無水物が特に好ましい。
【００６０】
本発明の活性エネルギー線硬化性樹脂（Ａ）の数平均分子量は、４００〜１００，０００の範囲が適当であり、好ましくは９００〜２０，０００、より好ましくは９００〜１０，０００である。活性エネルギー線硬化性樹脂の数平均分子量が４００未満では、得られる硬化物の強靱性が充分でなく、一方、１００，０００を超えると現像性が低下するので好ましくない。
【００６１】
前記光重合開始剤（Ｂ）としては、例えば、ベンゾイン、ベンゾインメチルエーテル、ベンゾインエチルエーテル、ベンゾインイソプロピルエーテル等のベンゾインとベンゾインアルキルエーテル類；アセトフェノン、２，２−ジメトキシ−２−フェニルアセトフェノン、２，２−ジエトキシ−２−フェニルアセトフェノン、１，１−ジクロロアセトフェノン等のアセトフェノン類；２−メチル−１−［４−（メチルチオ）フェニル］−２−モルホリノアミノプロパノン−１、２−ベンジル−２−ジメチルアミノ−１−（４−モルホリノフェニル）−ブタン−１−オン、Ｎ，Ｎ−ジメチルアミノアセトフェノン等のアミノアセトフェノン類；２−メチルアントラキノン、２−エチルアントラキノン、２−ｔ−ブチルアントラキノン、１−クロロアントラキノン等のアントラキノン類；２，４−ジメチルチオキサントン、２，４−ジエチルチオキサントン、２−クロロチオキサントン、２，４−ジイソプロピルチオキサントン等のチオキサントン類；アセトフェノンジメチルケタール、ベンジルジメチルケタール等のケタール類；ベンゾイルパーオキシド、クメンパーオキシド等の有機過酸化物；２，４，５−トリアリールイミダゾール二量体；リボフラビンテトラブチレート；２−メルカプトベンゾイミダゾール、２−メルカプトベンゾオキサゾール、２−メルカプトベンゾチアゾール等のチオール化合物；２，４，６−トリス−ｓ−トリアジン；２，２，２−トリブロモエタノール、トリブロモメチルフェニルスルホン等の有機ハロゲン化合物；ベンゾフェノン、４，４´−ビスジエチルアミノベンゾフェノン等のベンゾフェノン類又はキサントン類；２，４，６−トリメチルベンゾイルジフェニルホスフィンオキサイドなどが挙げられる。これら公知慣用の光重合開始剤は、単独で又は２種類以上の混合物として使用でき、さらにはＮ，Ｎ−ジメチルアミノ安息香酸エチルエステル、Ｎ，Ｎ−ジメチルアミノ安息香酸イソアミルエステル、ペンチル−４−ジメチルアミノベンゾエート、トリエチルアミン、トリエタノールアミン等の三級アミン類などの光開始助剤を加えることができる。また可視光領域に吸収のあるＣＧＩ−７８４（チバ・スペシャルティ・ケミカルズ社製）等のチタノセン化合物等も、光反応を促進するために添加することもできる。特に好ましい光重合開始剤は、２−メチル−１−［４−（メチルチオ）フェニル］−２−モルホリノアミノプロパノン−１、２−ベンジル−２−ジメチルアミノ−１−（４−モルホリノフェニル）−ブタン−１−オン等であるが、特にこれらに限られるものではなく、紫外光もしくは可視光領域で光を吸収し、（メタ）アクリロイル基等の不飽和基をラジカル重合させるものであれば、光重合開始剤、光開始助剤に限らず、単独であるいは複数併用して使用できる。
【００６２】
前記光重合開始剤（Ｂ）の使用量（光開始助剤を用いる場合にはそれらの合計量）は、前記活性エネルギー線硬化性樹脂（Ａ）１００質量部（固形分として、以下同様）に対して０．１〜２５質量部、好ましくは０．５〜２０質量部の割合が望ましい。光重合開始剤の配合量が上記範囲よりも少ない場合、活性エネルギー線の照射を行なっても硬化しないか、もしくは照射時間を増やす必要があり、適切な塗膜物性が得られ難くなる。一方、上記範囲よりも多量に光重合開始剤を添加しても、光硬化性に変化は無く、経済的に好ましくない。
【００６３】
次に、前記希釈剤（Ｃ）としては、光重合性ビニル系モノマー（Ｃ−１）及び／又は有機溶剤（Ｃ−２）が使用できる。
【００６４】
光重合性ビニル系モノマー（Ｃ−１）の代表的な例としては、２−ヒドロキシエチルアクリレート、２−ヒドロキシプロピルアクリレートなどのヒドロキシアルキルアクリレート類；エチレングリコール、メトキシテトラエチレングリコール、ポリエチレングリコール、プロピレングリコールなどのグリコールのモノ又はジアクリレート類；Ｎ，Ｎ−ジメチルアクリルアミド、Ｎ−メチロールアクリルアミド、Ｎ，Ｎ−ジメチルアミノプロピルアクリルアミドなどのアクリルアミド類；Ｎ，Ｎ−ジメチルアミノエチルアクリレート、Ｎ，Ｎ−ジメチルアミノプロピルアクリレートなどのアミノアルキルアクリレート類；ヘキサンジオール、トリメチロールプロパン、ペンタエリスリトール、ジペンタエリスリトール、トリス−ヒドロキシエチルイソシアヌレートなどの多価アルコール又はこれらのエチレオキサイド付加物もしくはプロピレンオキサイド付加物などの多価アクリレート類；フェノキシアクリレート、ビスフェノールＡジアクリレート、及びこれらのフェノール類のエチレンオキサイド付加物もしくはプロピレンオキサイド付加物などのアクリレート類；グリセリンジグリシジルエーテル、グリセリントリグリシジルエーテル、トリメチロールプロパントリグリシジルエーテル、トリグリシジルイソシアヌレートなどのグリシジルエーテルのアクリレート類；及びメラミンアクリレート；及び上記アクリレートに対応する各メタアクリレート類などが挙げられる。
【００６５】
前記有機溶剤（Ｃ−２）としては、メチルエチルケトン、シクロヘキサノン等のケトン類；トルエン、キシレン、テトラメチルベンゼン等の芳香族炭化水素類；セロソルブ、メチルセロソルブ、ブチルセロソルブ、カルビトール、メチルカルビトール、ブチルカルビトール、プロピレングリコールモノメチルエーテル、ジプロピレングリコールモノメチルエーテル、ジプロピレングリコールジエチルエーテル、トリエチレングリコールモノエチルエーテル等のグリコールエーテル類；酢酸エチル、酢酸ブチル及び上記グリコールエーテル類の酢酸エステル化物などのエステル類；エタノール、プロパノール、エチレングリコール、プロピレングリコール等のアルコール類；オクタン、デカン等の脂肪族炭化水素；石油エーテル、石油ナフサ、水添石油ナフサ、ソルベントナフサ等の石油系溶剤などが挙げられ、前記活性エネルギー線硬化性樹脂（Ａ）と相溶性が良く、かつ熱硬化性成分である環状エーテル化合物（Ｄ）を溶解しないものが好ましい。
【００６６】
前記のような希釈剤（Ｃ）は、単独で又は２種以上の混合物として用いられ、その使用量の好適な範囲は、光重合性ビニル系モノマーを用いる場合は、活性エネルギー線硬化性樹脂（Ａ）１００質量部に対して１０〜６０質量部、好ましくは１５〜５０質量部の割合が望ましく、これより多量に使用した場合は、指触乾燥性が悪くなるので好ましくない。一方、有機溶剤の使用量は特定の割合に限定されるものではないが、前記活性エネルギー線硬化性樹脂（Ａ）１００質量部に対して３０〜３００質量部程度の範囲が適当であり、選択する塗布方法に応じて適宜設定できる。
【００６７】
前記希釈剤（Ｃ）の使用目的は、光重合性ビニル系モノマー（Ｃ−１）の場合は、感光性成分を希釈せしめ、塗布しやすい状態にすると共に、光重合性を増強するためである。一方、有機溶剤（Ｃ−２）の場合は、感光性成分を溶解し希釈せしめ、それによって液状として塗布し、次いで乾燥させることにより造膜せしめ、接触露光を可能とするためである。従って、用いる希釈剤に応じて、フォトマスクを塗膜に密着させる接触方式あるいは非接触方式のいずれかの露光方式が用いられる。
【００６８】
前記環状エーテル化合物（Ｄ）としては、多官能エポキシ化合物（Ｄ−１）が使用される。また、必要に応じて多官能オキセタン化合物（Ｄ−２）も使用できる。
【００６９】
多官能エポキシ化合物（Ｄ−１）としては、具体的には、ジャパンエポキシレジン社製のエピコート８２８、エピコート８３４、エピコート１００１、エピコート１００４、大日本インキ化学工業社製のエピクロン８４０、エピクロン８５０、エピクロン１０５０、エピクロン２０５５、東都化成社製のエポトートＹＤ−０１１、ＹＤ−０１３、ＹＤ−１２７、ＹＤ−１２８、ダウケミカル社製のＤ．Ｅ．Ｒ．３１７、Ｄ．Ｅ．Ｒ．３３１、Ｄ．Ｅ．Ｒ．６６１、Ｄ．Ｅ．Ｒ．６６４、チバ・スペシャルティ・ケミカルズ社製のアラルダイド６０７１、アラルダイド６０８４、アラルダイドＧＹ２５０、アラルダイドＧＹ２６０、住友化学工業社製のスミ−エポキシＥＳＡ−０１１、ＥＳＡ−０１４、ＥＬＡ−１１５、ＥＬＡ−１２８、旭化成工業社製のＡ．Ｅ．Ｒ．３３０、Ａ．Ｅ．Ｒ．３３１、Ａ．Ｅ．Ｒ．６６１、Ａ．Ｅ．Ｒ．６６４等（何れも商品名）のビスフェノールＡ型エポキシ樹脂；ジャパンエポキシレジン社製のエピコートＹＬ９０３、大日本インキ化学工業社製のエピクロン１５２、エピクロン１６５、東都化成社製のエポトートＹＤＢ−４００、ＹＤＢ−５００、ダウケミカル社製のＤ．Ｅ．Ｒ．５４２、チバ・スペシャルティ・ケミカルズ社製のアラルダイド８０１１、住友化学工業社製のスミ−エポキシＥＳＢ−４００、ＥＳＢ−７００、旭化成工業社製のＡ．Ｅ．Ｒ．７１１、Ａ．Ｅ．Ｒ．７１４等（何れも商品名）のブロム化エポキシ樹脂；ジャパンエポキシレジン社製のエピコート１５２、エピコート１５４、ダウケミカル社製のＤ．Ｅ．Ｎ．４３１、Ｄ．Ｅ．Ｎ．４３８、大日本インキ化学工業社製のエピクロンＮ−７３０、エピクロンＮ−７７０、エピクロンＮ−８６５、東都化成社製のエポトートＹＤＣＮ−７０１、ＹＤＣＮ−７０４、チバ・スペシャルティ・ケミカルズ社製のアラルダイドＥＣＮ１２３５、アラルダイドＥＣＮ１２７３、アラルダイドＥＣＮ１２９９、アラルダイドＸＰＹ３０７、日本化薬社製のＥＰＰＮ−２０１、ＥＯＣＮ−１０２５、ＥＯＣＮ−１０２０、ＥＯＣＮ−１０４Ｓ、ＲＥ−３０６、住友化学工業社製のスミ−エポキシＥＳＣＮ−１９５Ｘ、ＥＳＣＮ−２２０、旭化成工業社製のＡ．Ｅ．Ｒ．ＥＣＮ−２３５、ＥＣＮ−２９９等（何れも商品名）のノボラック型エポキシ樹脂；大日本インキ化学工業社製のエピクロン８３０、ジャパンエポキシレジン社製のエピコート８０７、東都化成社製のエポトートＹＤＦ−１７０、ＹＤＦ−１７５、ＹＤＦ−２００４、チバ・スペシャルティ・ケミカルズ社製のアラルダイドＸＰＹ３０６等（何れも商品名）のビスフェノールＦ型エポキシ樹脂；東都化成社製のエポトートＳＴ−２００４、ＳＴ−２００７、ＳＴ−３０００（商品名）等の水添ビスフェノールＡ型エポキシ樹脂；ジャパンエポキシレジン社製のエピコート６０４、東都化成社製のエポトートＹＨ−４３４、チバ・スペシャルティ・ケミカルズ社製のアラルダイドＭＹ７２０、住友化学工業社製のスミ−エポキシＥＬＭ−１２０等（何れも商品名）のグリシジルアミン型エポキシ樹脂；チバ・スペシャルティ・ケミカルズ社製のアラルダイドＣＹ−３５０（商品名）等のヒダントイン型エポキシ樹脂；ダイセル化学工業社製のセロキサイド２０２１、チバ・スペシャルティ・ケミカルズ社製のアラルダイドＣＹ１７５、ＣＹ１７９等（何れも商品名）の脂環式エポキシ樹脂；ジャパンエポキシレジン社製のＹＬ−９３３、ダウケミカル社製のＴ．Ｅ．Ｎ．、ＥＰＰＮ−５０１、ＥＰＰＮ−５０２等（何れも商品名）のトリヒドロキシフェニルメタン型エポキシ樹脂；ジャパンエポキシレジン社製のＹＬ−６０５６、ＹＸ−４０００、ＹＬ−６１２１（何れも商品名）等のビキシレノール型もしくはビフェノール型エポキシ樹脂又はそれらの混合物；日本化薬社製のＥＢＰＳ−２００、旭電化工業社製のＥＰＸ−３０、大日本インキ化学工業社製のＥＸＡ−１５１４（商品名）等のビスフェノールＳ型エポキシ樹脂；ジャパンエポキシレジン社製のエピコート１５７Ｓ（商品名）等のビスフェノールＡノボラック型エポキシ樹脂；ジャパンエポキシレジン社製のエピコートＹＬ−９３１、チバ・スペシャルティ・ケミカルズ社製のアラルダイド１６３等（何れも商品名）のテトラフェニロールエタン型エポキシ樹脂；チバ・スペシャルティ・ケミカルズ社製のアラルダイドＰＴ８１０、日産化学工業社製のＴＥＰＩＣ等（何れも商品名）の複素環式エポキシ樹脂；日本油脂社製のブレンマーＤＧＴ（商品名）等のジグリシジルフタレート樹脂；東都化成社製のＺＸ−１０６３（商品名）等のテトラグリシジルキシレノイルエタン樹脂；新日鉄化学社製のＥＳＮ−１９０、ＥＳＮ−３６０、大日本インキ化学工業社製のＨＰ−４０３２、ＥＸＡ−４７５０、ＥＸＡ−４７００等（何れも商品名）のナフタレン基含有エポキシ樹脂；大日本インキ化学工業社製のＨＰ−７２００、ＨＰ−７２００Ｈ等（何れも商品名）のジシクロペンタジエン骨格を有するエポキシ樹脂；日本油脂社製のＣＰ−５０Ｓ、ＣＰ−５０Ｍ等（何れも商品名）のグリシジルメタアクリレート共重合系エポキシ樹脂；さらにシクロヘキシルマレイミドとグリシジルメタアクリレートの共重合エポキシ樹脂等が挙げられるが、これらに限られるものではない。これらエポキシ樹脂は単独で又は２種以上を組み合わせて用いることができる。これらの中でも、特にビフェノール型もしくはビキシレノール型エポキシ樹脂又はそれらの混合物が好ましい。
【００７０】
前記多官能オキセタン化合物（Ｄ−２）のうち、１分子中に２個のオキセタニル基を有する化合物（以下ビスオキセタンと記す）の代表例としては、下記一般式（１６）で示されるビスオキセタン類が挙げられる。
【００７１】
【化１０】
0004709747.tif 000011
上記一般式（１６）において、Ｒ５は水素原子又は炭素数１〜６のアルキル基を表わし、Ｐは炭素数１〜１２の線状又は分岐状飽和炭化水素類、炭素数１〜１２の線状又は分岐状不飽和炭化水素類、下記式（１７）、（１８）、（１９）、（２０）及び（２１）で示される芳香族炭化水素類、下記式（２２）及び（２３）で示されるカルボニル基を含む直鎖状又は環状のアルキレン類、下記式（２４）及び（２５）で示されるカルボニル基を含む芳香族炭化水素類から選択される２価の原子価を持った基を表わす。
【００７２】
【化１１】
0004709747.tif 000012
式中、Ｒ６は水素原子、炭素数１〜１２のアルキル基、アリール基、又はアラルキル基を表わし、Ｒ７は−Ｏ−、−Ｓ−、−ＣＨ２−、−ＮＨ−、−ＳＯ２−、−ＣＨ（ＣＨ３）−、−Ｃ（ＣＨ３）２−、又は−Ｃ（ＣＦ３）２−を表わし、Ｒ８は水素原子又は炭素数１〜６のアルキル基を表わす。
【００７３】
【化１２】
0004709747.tif 000013
式中、ｋは１〜１２の整数である。
【００７４】
【化１３】
0004709747.tif 000014
【００７５】
本発明に用いられる多官能オキセタン化合物（Ｄ−２）の代表例としては、前記一般式（１６）で示されるビスオキセタン類など、先に例示した１分子中に２個のオキセタニル基を有する化合物に加えて、分子中に３個以上のオキセタニル基を有する化合物を用いることができる。
【００７６】
１分子中に３個以上のオキセタニル基を有する化合物の代表例としては、下記一般式（２６）で示される化合物が挙げられる。
【００７７】
【化１４】
0004709747.tif 000015
式中、Ｒ９は水素原子又は炭素数１〜６のアルキル基を表わし、Ｑは、下記一般式（２７）、（２８）及び（２９）で示されるような炭素数１〜１２の分岐状アルキレン基、又は下記一般式（３０）、（３１）、及び（３２）で示される芳香族炭化水素類を表わす。また、ｌは、残基Ｑに結合している官能基の数を表わし、３以上の整数、好ましくは３〜５０００の整数である。
【００７８】
【化１５】
0004709747.tif 000016
式中、Ｒ１０は、水素原子、炭素数１〜６のアルキル基、又はアリール基を表わす。
【００７９】
１分子中に３個以上のオキセタニル基を有する化合物としては、前記化合物の他に、オキセタンとノボラック樹脂、ポリ（ｐ−ヒドロキシスチレン）、カルド型ビスフェノール類、カリックスアレーン類、カリックスレゾルシンアレーン類、又はシルセスキオキサンなどの水酸基を有する樹脂とのエーテル化物などが挙げられる。その他、オキセタン環を含有する不飽和モノマーとアルキル（メタ）アクリレートとの共重合体なども挙げられる。
【００８０】
前記したようなオキセタン化合物（Ｄ−２）は、単独で又は２種類以上を組み合わせて用いることができる。
【００８１】
前記のような環状エーテル化合物（Ｄ）は、熱硬化することにより、ソルダーレジストの密着性、耐熱性等の特性を向上させる。その配合量は、前記活性エネルギー線硬化性樹脂（Ａ）１００質量部に対して１０質量部以上、１００質量部以下で充分であり、好ましくは２５〜６０質量部の割合である。環状エーテル化合物（Ｄ）の配合量が１０質量部未満の場合、硬化皮膜の吸湿性が高くなってＰＣＴ耐性が低下し易くなり、また、はんだ耐熱性や耐無電解めっき性も低くなり易い。一方、１００質量部を超えると、塗膜の現像性や硬化皮膜の耐無電解めっき性が悪くなり、またＰＣＴ耐性も劣ったものとなる。
【００８２】
前記硬化触媒（Ｅ）としては、例えば、イミダゾール、２−メチルイミダゾール、２−エチルイミダゾール、２−エチル−４−メチルイミダゾール、２−フェニルイミダゾール、４−フェニルイミダゾール、１−シアノエチル−２−フェニルイミダゾール、１−（２−シアノエチル）−２−エチル−４−メチルイミダゾール等のイミダゾール誘導体；ジシアンジアミド、ベンジルジメチルアミン、４−（ジメチルアミノ）−Ｎ，Ｎ−ジメチルベンジルアミン、４−メトキシ−Ｎ，Ｎ−ジメチルベンジルアミン、４−メチル−Ｎ，Ｎ−ジメチルベンジルアミン等のアミン化合物；アジピン酸ヒドラジド、セバシン酸ヒドラジド等のヒドラジン化合物；トリフェニルホスフィン等のリン化合物などが挙げられ、また市販されているものとしては、例えば四国化成工業社製の２ＭＺ−Ａ、２ＭＺ−ＯＫ、２ＰＨＺ、２Ｐ４ＢＨＺ、２Ｐ４ＭＨＺ（いずれもイミダゾール系化合物の商品名）、サンアプロ社製のＵ−ＣＡＴ３５０３Ｘ、Ｕ−ＣＡＴ３５０２Ｘ（いずれもジメチルアミンのブロックイソシアネート化合物の商品名）、ＤＢＵ、ＤＢＮ、Ｕ−ＣＡＴＳＡ１０２、Ｕ−ＣＡＴ５００２（いずれも二環式アミジン化合物及びその塩）などがある。特に、これらに限られるものではなく、環状エーテル化合物の硬化触媒、もしくは環状エーテル基（エポキシ基、オキセタニル基）とカルボキシル基の反応を促進するものであればよく、単独で又は２種以上を混合して使用してもかまわない。また、密着性付与剤としても機能するグアナミン、アセトグアナミン、ベンゾグアナミン、メラミン、２，４−ジアミノ−６−メタクリロイルオキシエチル−Ｓ−トリアジン、２−ビニル−２，４−ジアミノ−Ｓ−トリアジン、２−ビニル−４，６−ジアミノ−Ｓ−トリアジン・イソシアヌル酸付加物、２，４−ジアミノ−６−メタクリロイルオキシエチル−Ｓ−トリアジン・イソシアヌル酸付加物等のＳ−トリアジン誘導体を用いることもでき、好ましくはこれら密着性付与剤としても機能する化合物を前記硬化触媒と併用する。上記硬化触媒（Ｅ）の配合量は通常の量的割合で充分であり、例えば前記活性エネルギー線硬化性樹脂（Ａ）１００質量部に対して０．１〜２０質量部、好ましくは０．５〜１５．０質量部の割合である。
【００８３】
さらに、本発明の光硬化性・熱硬化性樹脂組成物は、本発明の効果を損なわない範囲で、前記した活性エネルギー線硬化性樹脂（Ａ）以外の他の活性エネルギー線硬化性樹脂（Ｆ）を含有することができる。
【００８４】
他の活性エネルギー線硬化性樹脂（Ｆ）としては、不飽和基及びカルボキシル基を有する限り全て使用可能であり、特定のものに限定されるものではないが、それらの中でも下記のような樹脂が好ましい。
（１）不飽和カルボン酸と不飽和二重結合を有する化合物との共重合体に、エチレン性不飽和基をペンダントとして付加させることによって得られるカルボキシル基含有感光性樹脂
（２）エポキシ基と不飽和二重結合を有する化合物と、不飽和二重結合を有する化合物との共重合体に、不飽和カルボン酸を反応させ、生成した２級の水酸基に多塩基酸無水物を反応させて得られるカルボキシル基含有感光性樹脂
（３）不飽和二重結合を有する酸無水物と不飽和二重結合を有する化合物との共重合体に、水酸基と不飽和二重結合を有する化合物を反応させて得られるカルボキシル基含有感光性樹脂
（４）エポキシ化合物と不飽和モノカルボン酸を反応させ、生成した２級の水酸基に多塩基酸無水物を反応させて得られるカルボキシル基含有感光性樹脂
（５）水酸基含有ポリマーに多塩基酸無水物を反応させて得られるカルボキシル基含有樹脂に、エポキシ基と不飽和二重結合を有する化合物をさらに反応させて得られるカルボキシル基含有感光性樹脂
（６）多官能オキセタン化合物に不飽和モノカルボン酸を反応させて得られる変性オキセタン樹脂の一級水酸基に対して、さらに多塩基酸無水物を反応させて得られるカルボキシル基含有感光性樹脂
（７）多核エポキシ化合物と不飽和モノカルボン酸との反応生成物の水酸基に対して、さらに多塩基酸無水物を反応させて得られるカルボキシル基含有感光性樹脂
【００８５】
これらの中でも、得られる硬化物の耐熱性等を向上させるために、クレゾールノボラック系エポキシ化合物を用いて得られる活性エネルギー線硬化性樹脂を配合させることが特に望ましい。
【００８６】
また、本発明の光硬化性・熱硬化性樹脂組成物には、それらの塗布性や耐熱性等の諸特性の低下を招くことなく、その硬化物の誘電率及び誘電正接を低下させるために、球状多孔質フィラー（Ｇ）を配合することができる。球状多孔質フィラー（Ｇ）の材料としては、シリカや架橋樹脂物が挙げられる。
【００８７】
光硬化性・熱硬化性樹脂組成物に通常のフィラーを配合した場合、硬化物の誘電率及び誘電正接はそのフィラーの誘電率、誘電正接に支配されるが、球状多孔質フィラーを配合した場合、その孔中に空気を包摂することから、その誘電特性を低下させることができるようになる。このように空気を包摂しうるためには、球状多孔質フィラーの平均粒径は１〜１５μｍ、さらに好ましくは１〜１０μｍの範囲にあることが望ましく、また、球状多孔質フィラーの吸油量は、約５０〜８００ｍ２／ｇ、好ましくは１００〜２００ｍ２／ｇであることが望ましい。
【００８８】
球状多孔質フィラー（Ｇ）の配合割合は、前記活性エネルギー線硬化性樹脂（Ａ）１００質量部当り５質量部以上、１００質量部以下、好ましくは５０質量部以下であることが望ましい。
【００８９】
本発明の光硬化性・熱硬化性樹脂組成物には、フレキシブル性と強靭性を付与することを目的として、エポキシ化ポリブタジエン（Ｈ）を配合することができる。このエポキシ化ポリブタジエン（Ｈ）としては、例えばダイセル化学工業社製エポリードＰＢ３６００、ＰＢ４７００等があり、その配合量は、前記活性エネルギー線硬化性樹脂（Ａ）１００質量部当たり５〜５０質量部とすることが望ましい。
【００９０】
さらに、フレキシブル性と低反り性を付与することを目的として、平均粒径１〜１５μｍの球状ウレタンビーズ（Ｉ）を配合することができる。この球状ウレタンビーズ（Ｉ）の配合量は、前記活性エネルギー線硬化性樹脂（Ａ）１００質量部当たり５〜１００質量部とすることが望ましい。
【００９１】
本発明の光硬化性・熱硬化性樹脂組成物には、さらに必要に応じて、硫酸バリウム、チタン酸バリウム、酸化ケイ素紛、微粉状酸化ケイ素、無定形シリカ、結晶性シリカ、溶融シリカ、球状シリカ、タルク、クレー、炭酸マグネシウム、炭酸カルシウム、酸化アルミニウム、水酸化アルミニウム、マイカ等の公知慣用の無機フィラーを単独で又は２種以上組み合わせて配合することができる。これらは塗膜の硬化収縮を抑制し、密着性、硬度などの特性を向上させる目的で用いられる。無機フィラーの配合量は、前記活性エネルギー線硬化性樹脂（Ａ）１００質量部当り１０〜３００質量部、好ましくは３０〜２００質量部が適当である。
【００９２】
本発明の組成物は、さらに必要に応じてフタロシアニン・ブルー、フタロシアニン・グリーン、アイオジン・グリーン、ジスアゾイエロー、クリスタルバイオレット、酸化チタン、カーボンブラック、ナフタレンブラックなどの公知慣用の着色剤、ハイドロキノン、ハイドロキノンモノメチルエーテル、ｔ−ブチルカテコール、ピロガロール、フェノチアジンなどの公知慣用の熱重合禁止剤、微粉シリカ、有機ベントナイト、モンモリロナイトなどの公知慣用の増粘剤、シリコーン系、フッ素系、高分子系などの消泡剤及び／又はレベリング剤、イミダゾール系、チアゾール系、トリアゾール系等のシランカップリング剤などのような公知慣用の添加剤類を配合することができる。
【００９３】
本発明の光硬化性・熱硬化性樹脂組成物は、前記した（Ａ）、（Ｂ）、（Ｃ）、（Ｄ）、（Ｅ）、（Ｆ）、（Ｇ）、（Ｈ）、および（Ｉ）成分、さらに必要に応じて無機充填剤、その他前記の配合成分を、好ましくは前記した割合で配合し、ロールミル等で均一に混合、溶解、分散等することにより得られる。この本発明の組成物は通常液状であるが、ドライフィルムにしてもよい。
【００９４】
ドライフィルムを製造するには、例えばベースフィルム（離型フィルム）上にロールコーターやドクターバー、ワイヤーバー方式、ディッピング方式、スピンコート方式、クラビア方式及びドクターブレート方式等を用いて上記の本発明の組成物を塗布した後、６０〜１００℃に設定した乾燥炉で乾燥し、所定量の希釈剤（Ｃ）を除去することにより、また、必要に応じて離型フィルム等を張り付けることにより得ることができる。この際、ベースフィルム上の皮膜の厚さは、５〜１６０μｍ 、好ましくは１０〜６０μｍに調製される。上記ベースフィルムとしては、ポリエチレンテレフタレート、ポリプロピレン等のフィルムが好適に使用される。
【００９５】
以上のような組成を有する本発明の光硬化性・熱硬化性樹脂組成物は、必要に応じて希釈して塗布方法に適した粘度に調整し、これを例えば、回路形成されたプリント配線板にスクリーン印刷法、カーテンコート法、スプレーコート法、ロールコート法等の方法により塗布し、例えば約６０〜１００℃の温度で組成物中に含まれる有機溶剤を揮発乾燥させることにより、塗膜を形成できる。ドライフィルムの場合には、単にラミネートすればよい。その後、パターンを形成したフォトマスクを通して選択的に活性エネルギー線により露光し、未露光部を希アルカリ水溶液により現像してレジストパターンを形成でき、さらに、活性エネルギー線の照射後加熱硬化もしくは加熱硬化後活性エネルギー線の照射、又は、加熱硬化のみで最終硬化（本硬化）させることにより、低誘電特性、密着性、耐無電解めっき性、電気特性、フレキシブル性、耐吸湿性並びにＰＣＴ（プレッシャークッカー）耐性に優れた硬化皮膜（ソルダーレジスト皮膜）が形成される。
【００９６】
上記アルカリ水溶液としては、水酸化カリウム、水酸化ナトリウム、炭酸ナトリウム、炭酸カリウム、リン酸ナトリウム、ケイ酸ナトリウム、アンモニア、アミン類などのアルカリ水溶液が使用できる。
【００９７】
また、光硬化させるための照射光源としては、低圧水銀灯、中圧水銀灯、高圧水銀灯、超高圧水銀灯、キセノンランプ又はメタルハライドランプなどが適当である。その他、レーザー光線なども活性エネルギー線として利用できる。
【００９８】
また、本発明の光硬化性・熱硬化性樹脂組成物を用いて多層プリント配線板の層間絶縁樹脂層を形成する場合には、必要に応じて塗布方法に適した粘度に調整し、これを例えば予め回路形成された配線板の導体層の上に前記したような従来公知の方法により塗布し、必要に応じて例えば約６０〜１００℃の温度で乾燥してタックフリーの塗膜を形成する。ドライフィルムの場合には、単にラミネートすればよい。その後、黒円等の所定形状の光不透過部を形成したネガフィルムを通して選択的に活性光線により露光し、未露光部を例えば前記したようなアルカリ水溶液により現像し、ネガフィルムの黒円に相当するバイアホールを形成する。その後、必要に応じて所定の層間導通孔等の穴明けを行なった後、酸化剤、アルカリ水溶液、有機溶剤等の粗化剤により粗面化処理を行ない、粗面化した絶縁樹脂層表面に無電解めっき、電解めっき等により導体層を被覆した後、加熱処理を行ない、上記絶縁樹脂層の架橋密度を上げると共に応力緩和を行なう。例えば約１４０〜１８０℃の温度に加熱して硬化させることにより、耐衝撃性、耐熱性、耐溶剤性、耐酸性、耐吸湿性、ＰＣＴ耐性、密着性、電気特性などの諸特性に優れた層間絶縁樹脂層を形成できる。その後、常法に従って、絶縁樹脂層表面の導体層をエッチングして所定の回路パターンを形成し、回路形成された導体層を形成する。また、このような操作を所望に応じて順次繰り返し、絶縁樹脂層及び所定の回路パターンの導体層を交互にビルドアップして形成することもできる。
【００９９】
なお、本発明の光硬化性・熱硬化性樹脂組成物は、上記のようなビルドアップ法による多層プリント配線板の製造方法の絶縁樹脂層としてだけでなく、例えば樹脂付銅箔ラミネート法による多層プリント配線板の製造における絶縁樹脂層の形成や、積層プレス法に用いるプリプレグ用の絶縁樹脂組成物等としても用いることができる。
【実施例】
【０１００】
以下に実施例及び比較例を示して本発明について具体的に説明するが、下記実施例は単に例示のためのみのものであり、本発明が下記実施例に限定されるものでないことは勿論である。なお、以下において「部」及び「％」とあるのは、特に断りのない限り全て質量基準である。
【０１０１】
合成例１
ガス導入管、撹拌装置、冷却管及び温度計を備えたフラスコに、トリメリット酸無水物１９２部とヒドロキシエチルアクリレート１１６部、及び熱重合禁止剤としてのメチルハイドロキノン０．４部を仕込み、９５℃の温度で１２時間反応させ付加物（Ｉ）であるベンゼン−１，２，４−トリカルボン酸１−（２−アクリロイルオキシ−エチル）エステル（Benzene-1,2,4-tricarboxylic acid 1-(2-acryloyloxy-ethyl) ester）を得た。
次に、ガス導入管、撹拌装置、冷却管及び温度計を備えたフラスコに、得られたベンゼン−１，２，４−トリカルボン酸１−（２−アクリロイルオキシ−エチル）エステル１５４部と、ヘキサヒドロフタル酸１７２部と、エポキシ当量２５０ｇ／当量の水素添加ビスフェノールＡジグリシジルエーテル（ジャパンエポキシレジン社製、「ＹＬ−６６６３」）１０００部を仕込み、窒素雰囲気下にて、１００℃で撹拌した。その後、トリフェニルホスフィン５．２部を添加し、フラスコ内の温度を１５０℃まで昇温し、温度を１５０℃で保持しながら、約９０分間反応させ、エポキシ当量１３２６ｇ／当量のエポキシ樹脂を得た。
さらに、得られたエポキシ樹脂６６３部を、撹拌装置、冷却管及び温度計を備えたフラスコに入れ、カルビトールアセテート３７０部を加え、加熱溶解し、メチルハイドロキノン０．４６部を加え、９５〜１０５℃に加熱し、アクリル酸３６部を徐々に滴下し、２０時間反応させて多官能アクリレート樹脂を得た。この多官能アクリレート樹脂を、８０〜９０℃まで冷却し、テトラヒドロフタル酸無水物１５２部を加え、８時間反応させた。反応は、電位差滴定による反応液の酸化、全酸化測定を行ない、得られる付加率にて追跡し、反応率９５％以上を終点とする。
このようにして得られたカルボキシル基含有活性エネルギー線硬化性樹脂は、固形物の酸価６５.９ｍｇＫＯＨ／ｇであった。以下、この反応溶液をワニスＡ−１と称す。
【０１０２】
合成例２
ガス導入管、撹拌装置、冷却管及び温度計を備えたフラスコに、前記合成例１と同様にして得られたベンゼン−１，２，４−トリカルボン酸１−（２−アクリロイルオキシ−エチル）エステル１５４部と、ヘキサヒドロフタル酸１７２部と、エポキシ当量１８９ｇ／当量のビスフェノールＡジグリシジルエーテル（ジャパンエポキシレジン社製、「エピコート８２８」）７５６部を仕込み、窒素雰囲気下にて、１００℃で撹拌した。その後、トリフェニルホスフィン５．２部を添加し、フラスコ内の温度を１５０℃まで昇温し、温度を１５０℃で保持しながら、約９０分間反応させ、エポキシ当量１０８２ｇ／当量のエポキシ樹脂を得た。
さらに、得られたエポキシ樹脂５４１部を、撹拌装置、冷却管及び温度計を備えたフラスコに入れ、カルビトールアセテート３７０部を加え、加熱溶解し、メチルハイドロキノン０．４６部を加え、９５〜１０５℃に加熱し、アクリル酸３６部を徐々に滴下し、２０時間反応させて多官能アクリレート樹脂を得た。この多官能アクリレート樹脂を、８０〜９０℃まで冷却し、テトラヒドロフタル酸無水物１５２部を加え、８時間反応させた。反応は、電位差滴定による反応液の酸化、全酸化測定を行ない、得られる付加率にて追跡し、反応率９５％以上を終点とする。
このようにして得られたカルボキシル基含有活性エネルギー線硬化性樹脂は、固形物の酸価７７．０ｍｇＫＯＨ／ｇであった。以下、この反応溶液をワニスＡ−２と称す。
【０１０３】
合成例３
ガス導入管、撹拌装置、冷却管及び温度計を備えたフラスコに、前記合成例１と同様にして得られたベンゼン−１，２，４−トリカルボン酸１−（２−アクリロイルオキシ−エチル）エステル１５４部と、テレフタル酸１６６部と、エポキシ当量２５０ｇ／当量の水素添加ビスフェノールＡジグリシジルエーテル（ジャパンエポキシレジン社製、「ＹＬ−６６６３」）１０００部を仕込み、窒素雰囲気下にて、１００℃で撹拌した。その後、トリフェニルホスフィン５．２部を添加し、フラスコ内の温度を１５０℃まで昇温し、温度を１５０℃で保持しながら、約９０分間反応させ、エポキシ当量１３２０ｇ／当量のエポキシ樹脂を得た。
さらに、得られたエポキシ樹脂６６０部を、撹拌装置、冷却管及び温度計を備えたフラスコに入れ、カルビトールアセテート３７０部を加え、加熱溶解し、メチルハイドロキノン０．４６部を加え、９５〜１０５℃に加熱し、アクリル酸３６部を徐々に滴下し、２０時間反応させて多官能アクリレート樹脂を得た。この多官能アクリレート樹脂を、８０〜９０℃まで冷却し、テトラヒドロフタル酸無水物４５.５部を加え、８時間反応させた。反応は、電位差滴定による反応液の酸化、全酸化測定を行ない、得られる付加率にて追跡し、反応率９５％以上を終点とする。
このようにして得られたカルボキシル基含有活性エネルギー線硬化性樹脂は、固形物の酸価６６.２ｍｇＫＯＨ／ｇであった。以下、この反応溶液をワニスＡ−３と称す。
【０１０４】
比較合成例１
ガス導入管、撹拌装置、冷却管及び温度計を備えたフラスコに、前記合成例１と同様にして得られたベンゼン−１，２，４−トリカルボン酸１−（２−アクリロイルオキシ−エチル）エステル１５４部と、テレフタル酸１６６部と、エポキシ当量１８９ｇ／当量のビスフェノールＡジグリシジルエーテル（ジャパンエポキシレジン社製、「エピコート８２８」）７５６部を仕込み、窒素雰囲気下にて、１００℃で撹拌した。その後、トリフェニルホスフィン５．２部を添加し、フラスコ内の温度を１５０℃まで昇温し、温度を１５０℃で保持しながら、約９０分間反応させ、エポキシ当量１０７６ｇ／当量のエポキシ樹脂を得た。
さらに、得られたエポキシ樹脂５３８部を、撹拌装置、冷却管及び温度計を備えたフラスコに入れ、カルビトールアセテート３７０部を加え、加熱溶解し、メチルハイドロキノン０．４６部を加え、９５〜１０５℃に加熱し、アクリル酸３６部を徐々に滴下し、２０時間反応させて多官能アクリレート樹脂を得た。この多官能アクリレート樹脂を、８０〜９０℃まで冷却し、テトラヒドロフタル酸無水物１５２部を加え、８時間反応させた。反応は、電位差滴定による反応液の酸化、全酸化測定を行ない、得られる付加率にて追跡し、反応率９５％以上を終点とする。
このようにして得られたカルボキシル基含有活性エネルギー線硬化性樹脂は、固形物の酸価８１.３ｍｇＫＯＨ／ｇであった。以下、この反応溶液をワニスＢ−１と称す。
【０１０５】
比較合成例２
クレゾールノボラック型エポキシ樹脂（エピクロンＮ−６９５、大日本インキ化学工業社製、エポキシ当量２２０）３３０部を、ガス導入管、撹拌装置、冷却管及び温度計を備えたフラスコに入れ、カルビトールアセテート４００部を加え、加熱溶解し、ハイドロキノン０．４６部と、トリフェニルホスフィン１．３８部を加えた。この混合物を９５〜１０５℃に加熱し、アクリル酸１０８部を徐々に滴下し、１６時間反応させた。この反応生成物を、８０〜９０℃まで冷却し、テトラヒドロフタル酸無水物１６３部を加え、８時間反応させた。反応は、電位差滴定による反応液の酸化、全酸化測定を行ない、得られる付加率にて追跡し、反応率９５％以上を終点とする。このようにして得られたカルボキシル基含有感光性樹脂は、固形物の酸価１００ｍｇＫＯＨ／ｇであった。以下、この反応溶液をワニスＢ−２と称す。
【０１０６】
実施例１〜３及び比較例１〜２
前記合成例１〜３及び比較合成例１〜２で得られた各ワニスを用いた表１に示す配合成分を、３本ロールミルで混練し、光硬化性・熱硬化性樹脂組成物を得た。各組成物の特性値を表２に示す。
【０１０７】
【表１】
0004709747.tif 000017
【０１０８】
【表２】
0004709747.tif 000018
【０１０９】
なお、上記表２中の性能試験の方法は以下の通りである。
（１）感度
上記各実施例及び比較例の組成物を、ガラスエポキシ基板上にスクリーン印刷で全面塗布し、８０℃で２０分乾燥し、室温まで放冷した後、コダック製ステップタブレットＮｏ.２（２１段）をフォトマスクとして用い、オーク製作所製の露光装置（メタルハライドランプ７ＫＷ２灯）にて減圧下、露光（３６５ｎｍの波長の紫外線の積算光量計で１００〜３００ｍＪ／ｃｍ２）し、３０℃の１％Ｎａ２ＣＯ３水溶液を用いてスプレー圧２ｋｇ／ｃｍ２の条件で６０秒間現像を行ない、硬化塗膜の光沢段数を目視で確認した。なお、光沢段数は、数値が大きいほど高感度であることを示す。
【０１１０】
（２）引張弾性率、（３）引張強度（引張破壊強さ）、（４）伸び率（引張破壊伸び）
下記の方法で作製した評価サンプルの引張弾性率、引張強度（引張破壊強さ）、伸び率（引張破壊伸び）を引張−圧縮試験機（株式会社島津製作所製）によって測定した。
予め水洗・乾燥を行なったテフロン板に、上記各実施例及び比較例の組成物をスクリーン印刷法で塗布し、熱風循環式乾燥炉で８０℃で３０分乾燥させた。これを室温まで冷却した後、露光量１００ｍＪ／ｃｍ２の条件で露光し、熱風循環式乾燥炉で硬化を１５０℃で６０分間行なった。これを室温まで冷却した後、テフロン板から硬化塗膜をはがし、評価サンプルを得た。
【０１１１】
（５）吸水率
予め質量を測定したガラス板に、上記各実施例及び比較例の組成物をスクリーン印刷法で塗布し、熱風循環式乾燥炉で８０℃で３０分乾燥させた。これを室温まで冷却した後、露光量１００ｍＪ／ｃｍ２の条件で露光し、熱風循環式乾燥炉で硬化を１５０℃で６０分間行ない、評価サンプルを得た。これを室温まで冷却した後、評価サンプルの質量を測定した。次に、この評価サンプルをＰＣＴ装置（ＴＡＢＡＩ  ＥＳＰＥＣ  ＨＡＳＴ  ＳＹＳＴＥＭ  ＴＰＣ−４１２ＭＤ）を用いて１２１℃、１００％Ｒ．Ｈ．、２４時間処理し、処理後の硬化物の質量を測定し、下記算式により硬化物の吸水率を求めた。
吸水率＝（Ｗ２−Ｗ１）／（Ｗ１−Ｗｇ）
ここで、Ｗ１は評価サンプルの質量、Ｗ２はＰＣＴ処理後の評価サンプルの質量、Ｗｇはガラス板の質量である。
【０１１２】
（６）誘電率、誘電正接：
ＪＩＳ  Ｃ  ６４８１に準拠して求めた。
【０１１３】
（７）電気絶縁性
ＩＰＣ  Ｂ−２５のクシ型電極Ｂクーポンに、上記各実施例及び比較例の組成物をパイロット精工（株）製ロールコーターを用いて全面に塗布し、熱風循環式乾燥炉で８０℃で３０分乾燥させた。これを室温まで冷却した後、露光量１００ｍＪ／ｃｍ２の条件で露光し、熱風循環式乾燥炉で硬化を１５０℃で６０分間行ない、評価サンプルを得た。このクシ型電極にＤＣ５００Ｖのバイアス電圧を印加し、絶縁抵抗値を測定した。
【０１１４】
（８）ＰＣＴ耐性
プリント配線板に上記各実施例及び比較例の組成物をスクリーン印刷法で塗布し、熱風循環式乾燥炉で８０℃で３０分乾燥させた。これを室温まで冷却した後、露光量１００ｍＪ／ｃｍ２の条件で露光し、熱風循環式乾燥炉で硬化を１５０℃で６０分間行ない、評価サンプルを得た。これを室温まで冷却した後、ＰＣＴ装置（ＴＡＢＡＩ  ＥＳＰＥＣ  ＨＡＳＴ  ＳＹＳＴＥＭ  ＴＰＣ−４１２ＭＤ）を用いて１２１℃、２気圧の条件で１６８時間処理し、硬化皮膜の状態を評価した。判定基準は以下のとおりである。
○：剥がれ、変色そして溶出なし。
△：剥がれ、変色そして溶出のいずれかあり。
×：剥がれ、変色そして溶出が多く見られる。
【０１１５】
（９）無電解金めっき耐性
プリント配線板に上記各実施例及び比較例の組成物をスクリーン印刷法で塗布し、熱風循環式乾燥炉で８０℃で３０分乾燥させた。これを室温まで冷却した後、露光量１００ｍＪ／ｃｍ２の条件で露光し、熱風循環式乾燥炉で硬化を１５０℃で６０分間行ない、評価サンプルを得た。得られた評価サンプルを３０℃の酸性脱脂液（日本マクダーミット製、ＭＥＴＥＸ  Ｌ−５Ｂの２０ｖｏｌ％水溶液）に３分間浸漬した後に水洗し、次に１４．４ｗｔ％過硫酸アンモニウム水溶液に室温で３分間浸漬し、水洗した後さらに、１０ｖｏｌ％硫酸水溶液に室温で１分間浸漬した。次に、この評価基板を３０℃の触媒液（メルテックス社製、メタルプレートアクチベーター３５０の１０ｖｏｌ％水溶液）に５分間浸漬した後に水洗し、８５℃のニッケルめっき液（メルテックス社製、メルプレートＮｉ−８６５Ｍの２０ｖｏｌ％水溶液、ｐｈ.４.６）に３０分間浸漬することでニッケルめっきを施した後、１０ｖｏｌ％硫酸水溶液に室温で１分間浸漬し水洗を行なった。次に、評価サンプル基板を９５℃の金めっき液（メルテックス社製、オウロレクトロレスＵＰの１５ｖｏｌ％とシアン化金カリウム３ｖｏｌ％水溶液、ｐｈ.６）に３０分間浸漬することで無電解金めっきを施した後、水洗を行ない、さらに６０℃の温水に３分間浸漬し流水を用いて水洗を行なった。得られた金めっきが施された評価サンプルにセロハン粘着テープを付着し、剥離したときの状態を確認した。判定基準は以下のとおりである。
○：全く異常がないもの。
△：若干剥がれが生じたもの。
×：剥がれたもの。
【０１１６】
表２に示す結果から明らかな如く、本発明の光硬化性・熱硬化性樹脂組成物から得られた硬化物は、誘電特性に優れ、吸水率、密着性、電気絶縁抵抗、硬度、耐薬品性、ＰＣＴ耐性等にも優れた特性を有している。これに対して、いずれも芳香族環を有する２官能カルボキシル基含有化合物（II）と２官能エポキシ化合物（III）を用いて調製された活性エネルギー線硬化性樹脂を用いた比較例１では、感度及び無電解金めっき耐性が劣っていた。一方、クレゾールノボラック型エポキシ樹脂を出発原料として調製された活性エネルギー線硬化性樹脂を用いた比較例２では、感度及び無電解金めっき耐性が劣っていることに加え、さらに吸水率、ＰＣＴ耐性等が劣っていた。表２に示される実施例１〜３と比較例１、２の感度についての結果を対比すれば明らかなように、実施例１〜３の光硬化性・熱硬化性樹脂組成物は比較例１、２の光硬化性・熱硬化性樹脂組成物に比べて感度が優れているため、同一の光硬化度を達成するためには少ない露光量でよく、エネルギーコストや作業性の点でも優れている。
【産業上の利用可能性】
【０１１７】
以上のように、本発明の光硬化性・熱硬化性樹脂組成物は、光硬化性、アルカリ現像性や基材に対する密着性に優れると共に、低誘電特性、耐水性、耐無電解めっき性、耐薬品性、電気絶縁性、フレキシブル性、ＰＣＴ耐性等に優れた硬化物が得られるため、塗料、印刷インキ、接着剤、各種レジスト材料、カラーフィルター製造用材料等として有用であり、特にプリント配線板のソルダーレジストや、多層プリント配線板の層間絶縁層などの用途に好適に用いることができる。